(57)【要約】【課題】ベース層と繊維そしてパール顔料の色彩や光沢が混ざり合い、繊維感と混色感の奥深さを向上し、かつ奥深いパール光沢を有する新しい高級意匠の和紙を提供すること。また、内装仕上げ材やインテリア用品、包装などの用途に適し、従来の和紙にない演出が可能な、奥深い繊維感と混色感およびパール光沢を有する高級和紙を提供すること。【解決手段】パルプからなるベース層と天然原草繊維及び／又は化学繊維とパール顔料からなる意匠層を漉き合わせて作られる和紙であって、前記天然原草繊又は化学繊維の長さが１〜３００ｍｍであり、前記パール顔料の坪量が５〜１００ｇ／ｍ２であることを特徴としたものである。【選択図】図１
2005344230.tif 000002
【特許請求の範囲】
【請求項１】
パルプからなるベース層と天然原草繊維及び／又は化学繊維とパール顔料からなる意匠層を漉き合わせて作られる和紙であって、前記天然原草繊又は化学繊維の長さが１〜３００ｍｍであり、前記パール顔料の坪量が５〜１００ｇ／ｍ２であることを特徴とする高級和紙。
【請求項２】
上記天然原草繊維または化学繊維の坪量が５ｇ／ｍ２以上であることを特徴とする請求項１に記載の高級和紙。
【請求項３】
上記天然原草繊維がアバカとバナナとバショウのうちの少なくともいずれか１つであることを特徴とする請求項１または２に記載の高級和紙。
【請求項４】
請求項１から３のいずれか１項に記載の高級和紙を使用してなる内装仕上げ材。
【発明の詳細な説明】
【技術分野】
【０００１】
本発明は、ベース層の上に天然原草繊維及び／又は化学繊維とパール顔料からなる新規な意匠層を漉き合わせた和紙に関する。より詳しくは、奥深い繊維感と混色感およびパール光沢を有する高級和紙に関するものである。
【背景技術】
【０００２】
和紙は独特の質感と高級感を有し、植物由来の原料から造られる環境配慮製品として、近年、見直されつつある。従来、コウゾ、ミツマタ、ガンピなどの植物の靭皮繊維を原料とした雲流紙とよばれるような和紙があったが、近年では更に高級感の向上や、和紙の質感や繊維感を表現するために、少量のワラ、桑、杉、ケナフ、竹などを漉き込んだ和紙が提案されている。これらの和紙はいずれも、小さな繊維に色調の異なる大きな繊維を混ぜて、大きな繊維を水で散らしながら漉き上げられたものである。しかしながら、このような従来の散らし模様は、和紙にほんの少し天然繊維を漉き込んだもので、和紙表面に見える繊維もわずかである。そのため、従来の和紙は繊維感や混色感が乏しいものであった。また、印刷によって色彩変化を与えたものやパール感を有するものが得られるが、和紙の繊維感や混色感を低下させる可能性が高いものであった。
【０００３】
さらに特許文献１に開示された技術では靭皮繊維に花、茎、葉を加えて、1層のみに漉き合わせた、嵩高さ、ボリューム感、付加素材の存在感がある漉き込み和紙が提案されている。しかし、上記のごとき漉き込み和紙は繊維感や混色感の奥深さが十分ではなく、さらにパール光沢を有するものではなかった。
【０００４】
【特許文献１】特開平１１−３２３７８４
【発明の開示】
【発明が解決しようとする課題】
【０００５】
本発明は上記した課題を解決するためになされたものであり、その目的とするところは、ベース層の上に特定の形状を有する繊維とパール顔料からなる意匠層を漉きあわせることにより、ベース層と繊維そしてパール顔料の色彩や光沢が混ざり合い、繊維感と混色感の奥深さを向上し、かつ奥深いパール光沢を有する新しい高級意匠の和紙を提供することにある。  
【課題を解決するための手段】
【０００６】
上記目的を達成する本発明の高級和紙は、パルプからなるベース層と天然原草繊維及び／又は化学繊維とパール顔料からなる意匠層を漉き合わせて作られる和紙であって、前記天然原草繊維又は化学繊維の長さが１〜３００ｍｍであり、前記パール顔料の坪量が５〜１００ｇ／ｍ２あることを特徴としたものである。
【０００７】
また上記天然原草繊維または化学繊維繊維の坪量が５ｇ／ｍ２上であることを特徴とする。
【０００８】
さらに、上記天然原草繊維がアバカとバナナとバショウのうちの少なくともいずれか１つであることを特徴とする。
【０００９】
請求項１から３のいずれか１項に記載の高級和紙を使用してなる内装仕上げ材とすることである。
【発明の効果】
【００１０】
本発明によれば印刷に頼ることなく奥深い繊維感と混色感およびパール光沢を有する高級和紙が得られる。また、意匠層の繊維とパール顔料の種類と大きさを選べば、極めて高級感の高い現代的で華やかな和紙が得られる。
さらに、本発明の高級和紙は、特に壁紙などの内装仕上げ材やインテリア用品、包装などの用途に適し、従来の和紙にない演出が可能な、新規な意匠の高級和紙を提供することができる。  
【発明を実施するための最良の形態】
【００１１】
本発明の高級和紙は、ベース層の上に、特定の形状を有する繊維とパール顔料からなる意匠層を漉き合わせることを特徴とする。
【００１２】
本発明のベース層の原料には、ビーターなどの叩解機を用いて叩解した非木材植物の靭皮繊維や木材のパルプなどを使用することができ、従来の手漉き法や機械漉き法によって抄紙することができる。そしてこれらのパルプは抄紙前に染料などで着色し、意匠層の繊維やパールとの混色感を高めることが好ましい。
【００１３】
本発明に用いる天然原草繊維または化学繊維の長さは、１〜３００ｍｍの範囲であることが必要で、３〜１００ｍｍの範囲がより好ましい。長さが１ｍｍ未満では、繊維感が著しく乏しくなり高級感に欠け、長さが３００ｍｍを越えると均一に漉くことができなくなる。
また、本発明の高級和紙の意匠は上記天然原草繊維または化学繊維の直径の影響を受け、天然原草繊維または化学繊維として、直径が２０〜５００μｍの範囲にある繊維を５０％以上含有することが好ましく、直径が５０〜３００μｍの範囲にある繊維を５０％以上含有することがより好ましい。天然原草繊維または化学繊維として、直径が２０〜５００μｍの範囲にある繊維を５０％以上含有することすることにより、繊維感の発現性が良好になり、さらにベース層のパルプおよび意匠層の繊維同士の絡み合いが良くなり、和紙としての強度を上げることができる。
ここで、天然原草繊維の直径は、顕微鏡を用いて測定した。本発明において、繊維の直径は全てこの方法によって測定した。
【００１４】
天然原草繊維は、苛性ソーダなどのアルカリ水溶液中に浸して任意の条件で処理したり、ビーターやミキサーなどの離解機を用いて離解することにより、直径を調整することができる。このような離解処理を施すことにより繊維がフィブリル化して、ベース層のパルプおよび意匠層の繊維同士の絡み合いを強くすることができる。
ここで言う離解とは、繊維を解して特定の直径にする事を意味する。また、叩解とは、繊維の離解を進行させて、パルプ化することを意味する。
【００１５】
本発明に用いるパール顔料の坪量は５〜１００ｇ／ｍ２あることが必要で、１０〜５０ｇ／ｍ２であることが好ましい。坪量が５ｇ／ｍ２未満ではパール光沢感が失われ、１００ｇ／ｍ２を越えると、パール顔料によってベース層および意匠層の繊維が覆い隠されてしまうので、混色感を保つことができなくなる。
天然原草繊維、化学繊維など繊維の重量としては、繊維を１０５℃で３時間乾燥し、放冷後の測定値を用いた。
【００１６】
また、パール顔料の平均粒径は１０〜２００μｍの範囲が好ましい。パール顔料の平均粒系を１０μｍ以上とすることにより、ベース層のパルプに対してパール顔料が埋没しにくくなり、少ない添加量で良好なパール光沢を出すことができるようになり、また、平均粒系を２００μｍ以下とすることにより、光のあたる角度によって色彩が変化するような奥深いパール光沢を表現できるようになる。
【００１７】
このパール顔料は、雲母やマイカに酸化チタンなどの金属酸化物をコートしたものなどを用いることができ、ベース層や意匠層の繊維にマッチした色彩のものを選択することが好ましい。
パール顔料のほかには、アルミ、鉄、銅、クロム、ニッケル、金などからなるメタリック顔料を用いることができる。メタリック顔料はパール顔料と混ぜるか、若しくは単独で使用してもよく、粒径はパール顔料と同等の範囲が好ましい。
【００１８】
本発明に用いる天然原草繊維または化学繊維の坪量は、繊維感や奥深い混色感の発現するという観点から、５ｇ／ｍ２以上であることが好ましい。
ベース層との漉き合わせについては、従来の手漉き法や機械漉き法によって行うことができる。
【００１９】
本発明に使用する天然原草繊維は茎、葉、葉鞘から採取した繊維であり、用いられる植物としてアバカ、バナナ、バショウ、ケナフ、ジュート、サイザル、稲ワラ、タケ、コウゾ、ガンピ、パイナップルなどがあるが、これらに限らず種々のものを使用することができる。更には、漉き合わせたときの表面の繊維感がダイナミックに現れ、光の角度によって光沢感が変化するアバカ、バナナ、バショウなどのバショウ科に属する植物から採取した繊維を用いると、より高級感が得られるので好ましい。
【００２０】
本発明に使用する化学繊維はレーヨン、ポリオレフィン、ナイロン、ビニロン、ポリエステル、アクリル、ポリウレタンなどがあるが、これらに限らず種々のものを用いることができる。
【００２１】
本発明の高級和紙は、耐水性、表面強度、汚染性を向上するために合成樹脂製フイルムのラミネート、ポリマーエマルションの塗布や含浸、撥水剤や耐水剤の塗布や内添などを行うことができる。その他にも、機能を付与するために、消臭剤や脱臭剤、抗菌剤、マイナスイオン放出剤、難燃剤、導電材、電磁波シールド材などを漉き込んだり、塗布したりすることができる。
【００２２】
本発明の高級和紙は、通常使用される接着剤により、壁面、天井等に直接貼り付けて内装仕上げ材とすることができる。また、上記したように高級和紙に合成樹脂製フイルムのラミネート、ポリマーエマルションの塗布や含浸を行うことにより、内装仕上げ材としての耐水性、表面強度、汚染性を向上することもできる。或いは、高級和紙の表面に透明な合成樹脂製保護層を設け裏面に裏打材を張り合わせれば床面の仕上げ材などとして使用することもできる。
【００２３】
また、本発明に係る高級和紙の特徴を生かす用途として、壁紙など内装仕上げ材の他にインテリア用品、包装、絵手紙、あかりとり全般、パッケージ、ついたて、ふすま、ランチョンマット、コースタ、カーテン、タペストリー、グラフィック、紙人形、カレンダー、本の表紙、しおりなどがあるが、これに限らず、その用途は広範にある。とりわけ内装仕上げ材に用いた場合は、光のあたる角度によって繊維感、混色感およびパールの光沢感が微妙に変り、その様子は昼と夜や照明の種類によっても変化するので、従来の和紙にない演出が可能である。
【実施例】
【００２４】
次に本発明を、実施例により詳細に説明するが、本発明はこれらの実施例に限定されるものではない。
【００２５】
＜実施例１＞
ケナフ原草繊維を１０ｍｍに裁断し、ケナフ原草繊維１００重量部に対して苛性ソーダを１０重量部添加した水溶液に２４時間浸したのちに水で洗い、次亜塩素酸ソーダで漂白して、直径が５０〜１００μｍのケナフ繊維を得た。このケナフ繊維の１％水溶液に平均粒径が７０μｍの銀の色味をもつパール顔料を坪量が２０ｇ／ｍ２になるように添加して、意匠層に用いるケナフ繊維溶液を作成した。
ベース層は紫色の直接染料で染色した針葉樹パルプの溶液より作製し、前記ケナフ繊維溶液を坪量が３０ｇ／ｍ２になるようにしてベース層と手漉き法で漉き合わせ、１３０℃のプレス板で乾燥して高級和紙を得た。表１に評価結果を掲載した。
【００２６】
＜実施例２、３＞
バナナ原草繊維を１０ｍｍに裁断し、バナナ原草繊維１００重量部に対して苛性ソーダを７重量部添加した水溶液に浸し、１００℃で１時間加熱したのちに水で洗い、ミキサーで１０秒間離解した。次に次亜塩素酸ソーダで漂白して、直径が５０〜１５０μｍのバナナ繊維を得た。このバナナ繊維の１％水溶液に平均粒径が５３μｍのオレンジの色味を持つパール顔料を坪量が３０ｇ／ｍ２になるように添加して、意匠層に用いるバナナ繊維溶液を作成した。
ベース層はブラウンの直接染料で染色した針葉樹パルプの溶液より作製し、前記バナナ繊維溶液をバナナ繊維の坪量が４ｇ／ｍ２（実施例２）及び３０ｇ／ｍ２（実施例３）になるようにしてベース層と手漉き法で漉き合わせ、１３０℃のプレス板で乾燥して高級和紙を得た。表１に評価結果を掲載した。
【００２７】
＜比較例＞
比較例としては表２に示した条件にて、実施例と同様の方法で和紙を作製した。そして表２に評価結果を掲載した。
【００２８】
＜評価方法及び評価基準＞
以下に、実施例、比較例で得られた和紙の評価方法及び評価基準を示す。
（繊維感）  意匠層の表面を様々な角度から観察し、繊維の見え方を従来の和紙と比較した。
◎：繊維感が強く表現され、さらに角度によって繊維が光るので、非常に高級感がある
○：繊維感が強く表現されていて、高級感がある。
△：従来の和紙と同等である。
×：繊維が殆ど見えない。
（パール光沢）  意匠層の表面を、様々な角度から観察し、パール顔料の光沢感を観察した。
○：強い光沢があり、非常に高級感がある
△：光沢があり、高級感がある
×：光沢感が乏しい
（混色感）  意匠層の表面を観察し、意匠の奥深さや立体感を観察した。
○：意匠層の繊維、パール顔料、ベース層の色彩が深く混ざり合い、非常に高級感がある
△：意匠層の繊維、パール顔料、ベース層の色彩が深く混ざり合い、高級感がある。
×： 色彩が単調で、奥深さに乏しい
【００２９】
【表１】
2005344230.tif 000003
【００３０】
【表２】
2005344230.tif 000004
【００３１】
上記表１の結果から、実施例１、２及び３のものは、繊維感、パール感、混色感が良好で、本発明の高級和紙が優れていることがわかる。
また、比較例１は繊維感に乏しかった。また、比較例２はパール感に乏しく、比較例３は混色感が乏しいことが分かった。
【産業上の利用可能性】
【００３２】
本発明によれば印刷に頼ることなく奥深い繊維感と混色感およびパール光沢を有する高級和紙が得られ、その用途としては壁紙など内装仕上げ材やインテリア用品、包装、はがき、照明装飾、パッケージ、ついたて、ふすま、ランチョンマット、コースター、カーテン、タペストリー、グラフィック、カレンダー、本の表紙、しおりなどがある。とりわけ内装仕上げ材に用いた場合は、光のあたる角度によって奥深い繊維感と混色感およびパール光沢が微妙に変り、その様子は昼と夜や照明の種類によって変化するので、従来の和紙にない演出が可能となる。  
【図面の簡単な説明】
【００３３】
【図１】本発明の高級和紙の表面図である。
【図２】従来の和紙の表面図である。
【図１】
2005344230.tif 000005
【図２】
2005344230.tif 000006